(57)【要約】【課題】導光体表面に形成する凹部の形状を特定し、輝度や色度に優れる導光体を提供する。【解決手段】表面に凹部を有する導光体であって、前記凹部の触針測定により測定される０°以上２０°未満の傾斜角の割合が、１０％〜５０％であり、４０°以上７０°未満の傾斜角の割合が、２０％〜６０％である導光体。表面に凹部を有する導光体の製造方法であって、導光体表面とレーザー光の焦点位置との距離を０．３ｍｍ〜１．６ｍｍとして、レーザー照射により凹部を形成する導光体の製造方法。【選択図】  図１
2017123218.tif 000002
【特許請求の範囲】
【請求項１】
表面に凹部を有する導光体であって、
前記凹部の触針測定により測定される０°以上２０°未満の傾斜角の割合が、１０％〜５０％であり、４０°以上７０°未満の傾斜角の割合が、２０％〜６０％である、
導光体。
【請求項２】
凹部の幅Ｗが、２０μｍ〜２００μｍである、請求項１に記載の導光体。
【請求項３】
凹部の深さＤが、１０μｍ〜１００μｍである、請求項１又は２に記載の導光体。
【請求項４】
導光体が、コア層の両面にクラッド層を有する積層導光体である、請求項１〜３のいずれかに記載の導光体。
【請求項５】
コア層とクラッド層との屈折率差が、０．００１以上である、請求項４に記載の導光体。
【請求項６】
表面に凹部を有する導光体の製造方法であって、
導光体表面とレーザー光の焦点位置との距離を０．３ｍｍ〜１．６ｍｍとして、レーザー照射により凹部を形成する、
導光体の製造方法。
【請求項７】
前記凹部の触針測定により測定される０°以上２０°未満の傾斜角の割合が、１０％〜５０％であり、４０°以上７０°未満の傾斜角の割合が、２０％〜６０％である、請求項６に記載の導光体の製造方法。
【請求項８】
請求項１〜５のいずれかに記載の導光体及び光源を含む、光源装置。
【発明の詳細な説明】
【技術分野】
【０００１】
本発明は、導光体、導光体の製造方法及び光源装置に関する。
【背景技術】
【０００２】
従来、携帯電話、ノートパソコン、液晶テレビ、ビデオカメラ等に用いられる液晶表示装置、携帯電話のバックライトキー、パソコンのバックライトキーボード、電気機器や車両の表示スイッチ等の表示装置、シーリングライト等の室内照明、照明看板等の照明装置に用いられている光源装置としては、例えば、ハウジング内に蛍光灯等の線状光源や発光ダイオード等の点光源を複数個配置した直下方式のもの、板状の導光体の側面に線状光源又は点光源を配置したエッジライト方式のもの等がある。
【０００３】
エッジライト方式の光源装置は、通常、矩形板状のアクリル樹脂板等の透明材料を導光体とし、その側面に対向して配置された光源の光を側端面（光入射面）から導光体に入射させ、導光体の表面（光出射面）又は裏面に凹部を形成したり導光体中に光拡散性粒子を含有させたりする等、光出射手段を設けることにより、入射した光を光出射面から出射させる。
【０００４】
導光体の光出射手段として、導光体表面に凹部を形成する方法があり、例えば、特許文献１には、レーザー加工により凹部を形成する方法が提案されている。
【先行技術文献】
【特許文献】
【０００５】
【特許文献１】国際公開第２０１０／０７３７２６号パンフレット
【発明の概要】
【発明が解決しようとする課題】
【０００６】
しかしながら、特許文献１に提案される方法は、得られた導光体の凹部の形状が不明であり、輝度や色度が十分に優れた導光体が得られているか不明である。
【０００７】
そこで、本発明の目的は、導光体表面に形成する凹部の形状を特定し、輝度や色度に優れる導光体を提供することにある。
【課題を解決するための手段】
【０００８】
本発明は、表面に凹部を有する導光体であって、前記凹部の触針測定により測定される０°以上２０°未満の傾斜角の割合が、１０％〜５０％であり、４０°以上７０°未満の傾斜角の割合が、２０％〜６０％である導光体に関する。
【０００９】
また、本発明は、表面に凹部を有する導光体の製造方法であって、導光体表面とレーザー光の焦点位置との距離を０．３ｍｍ〜１．６ｍｍとして、レーザー照射により凹部を形成する導光体の製造方法に関する。
更に、本発明は前記導光体及び光源を含む光源装置に関する。
【発明の効果】
【００１０】
本発明の導光体は、輝度や色度に優れる。
また、本発明の導光体の製造方法は、得られる導光体の輝度や色度に優れる。
更に、本発明の照明装置は、輝度や色度に優れる。
【図面の簡単な説明】
【００１１】
【図１】本発明の導光体の一実施形態を示す模式図である。
【図２】本発明の導光体の凹部の一実施形態を示す模式図である。
【図３】本発明の光源装置の一実施形態を示す模式図である。
【図４】比較例１で得られた導光体の凹部の断面形状を示すグラフである。
【図５】実施例１で得られた導光体の凹部の断面形状を示すグラフである。
【図６】実施例２で得られた導光体の凹部の断面形状を示すグラフである。
【図７】比較例２で得られた導光体の凹部の断面形状を示すグラフである。
【図８】実施例・比較例で得られた光源装置１の色度Ｘを示すグラフである。
【図９】実施例・比較例で得られた光源装置１の色度Ｙを示すグラフである。
【図１０】実施例・比較例で得られた光源装置２の色度Ｘを示すグラフである。
【図１１】実施例・比較例で得られた光源装置２の色度Ｙを示すグラフである。
【発明を実施するための形態】
【００１２】
以下、本発明の実施の形態について説明するが、本発明はこれらの実施の形態及び図面に限定されるものではない。
【００１３】
（導光体）
本発明の導光体は、表面に凹部を有する。
図１は、本発明の導光体の一実施形態を示す模式図である。図１に示す導光体１０は、コア層１１の両面にクラッド層１２を有し、一方のクラッド層１２の表面にコア層１１まで貫通する凹部２０を有し、一方の側端面が光入射面６０であり、一方の表面が光出射面７０である。図１（ａ）は、光出射面方向から見た導光体の正面図、図１（ｂ）は、光入射面の垂直方向から見た導光体の側面図である。
【００１４】
本発明の導光体は、単層導光体でもよく、コア層の両面にクラッド層を有する積層導光体でもよいが、指紋や小さな欠陥の視認を抑制することができ、色度改良効果に優れることから、コア層の両面にクラッド層を有する積層導光体が好ましい。
【００１５】
（単層導光体）
単層導光体の材料は、透明性の高い材料であれば特に限定されず、使用目的等に応じて適宜選択することができる。
単層導光体の材料としては、例えば、アクリル樹脂、ポリカーボネート樹脂、脂環式ポリオレフィン樹脂、ポリエステル樹脂、塩化ビニル樹脂、ガラス等が挙げられる。これらの単層導光体の材料の中でも、軽量で、透明性、取り扱い性に優れることから、アクリル樹脂、ポリカーボネート樹脂、脂環式ポリオレフィン樹脂が好ましく、より透明性に優れることから、アクリル樹脂、ポリカーボネート樹脂がより好ましい。
【００１６】
単層導光体の厚さは、０．１ｍｍ〜１５ｍｍが好ましく、０．２ｍｍ〜１０ｍｍがより好ましい。単層導光体の厚さが０．１ｍｍ以上であると、導光体の機械特性に優れる。また、単層導光体の厚さが１５ｍｍ以下であると、導光体の取り扱い性に優れる。
【００１７】
（積層導光体）
積層導光体は、コア層の両面にクラッド層を有する。
【００１８】
コア層の材料は、透明性の高い材料であれば特に限定されず、使用目的等に応じて適宜選択することができる。
コア層の材料としては、例えば、アクリル樹脂、ポリカーボネート樹脂、脂環式ポリオレフィン樹脂、ポリエステル樹脂、塩化ビニル樹脂、ガラス等が挙げられる。これらのコア層の材料の中でも、軽量で、透明性、取り扱い性に優れることから、アクリル樹脂、ポリカーボネート樹脂、脂環式ポリオレフィン樹脂が好ましく、より透明性に優れることから、アクリル樹脂、ポリカーボネート樹脂がより好ましい。
【００１９】
アクリル樹脂は、透明性、耐久性に優れ、安価であるため好ましい。
アクリル樹脂としては、例えば、メチルメタクリレート単独重合体、メチルメタクリレートと他の単量体との共重合体等が挙げられる。これらのアクリル樹脂の中でも、より透明性、耐久性に優れ、より安価であることから、メチルメタクリレート単独重合体、メチルメタクリレート単位を５０質量％以上含む共重合体が好ましい。
メチルメタクリレートと他の単量体との共重合体を用いる場合、共重合体中のメチルメタクリレート単位の含有率は、５０質量％以上が好ましく、６０質量％以上がより好ましく、７０質量％以上が更に好ましい。
他の単量体としては、例えば、メチルアクリレート、エチル（メタ）アクリレート、ｎ−プロピル（メタ）アクリレート、ｎ−ブチル（メタ）アクリレート、ｎ−ヘキシル（メタ）アクリレート、シクロヘキシル（メタ）アクリレート等の（メタ）アクリレート類；（メタ）アクリル酸；無水マレイン酸；マレイミド類；スチレン等の芳香族ビニル類等が挙げられる。
（メタ）アクリレートとは、アクリレート、メタクリレート又はその両者をいう。
【００２０】
ポリカーボネート樹脂、脂環式ポリオレフィン樹脂は、耐熱性、難燃性に優れるため好ましい。特に、ポリカーボネート樹脂は、屈折率が高く開口数が大きくできるため、屈曲しても漏光を抑制することができ、好ましい。
開口数とは、光を集める指標のことであり、開口数が大きいほど受光量を増やすことができ、屈曲しても漏光を抑制することができる。
【００２１】
コア層の厚さは、０．１ｍｍ〜１５ｍｍが好ましく、０．２ｍｍ〜１０ｍｍがより好ましい。コア層の厚さが０．１ｍｍ以上であると、導光体の機械特性に優れる。また、コア層の厚さが１５ｍｍ以下であると、導光体の生産性、取り扱い性に優れる。
【００２２】
クラッド層は、透明性の高い材料で、コア層の屈折率と異なる材料であれば特に限定されないが、導光性に優れることから、コア層の屈折率よりも低い材料が好ましい。
【００２３】
コア層の材料としてアクリル樹脂を用いる場合、クラッド層の材料としては、例えば、フッ素含有オレフィン樹脂、フッ素含有アクリル樹脂等が挙げられ、導光性、加工性に優れることから、フッ素含有アクリル樹脂が好ましい。
フッ素含有オレフィン樹脂としては、例えば、フッ化ビニリデン単独重合体、フッ化ビニリデンとテトラフルオロエチレンとの共重合体、フッ化ビニリデンとヘキサフルオロプロピレンとの共重合体、フッ化ビニリデンとトリフルオロエチレンとの共重合体、フッ化ビニリデンとテトラフルオロエチレンとヘキサフルオロプロピレンとの共重合体等が挙げられる。これらのフッ素含有オレフィン樹脂の中でも、加工性、成形性に優れることから、フッ化ビニリデン単独重合体、フッ化ビニリデンとテトラフルオロエチレンとの共重合体が好ましい。
フッ素含有アクリル樹脂としては、例えば、トリフルオロメチル（メタ）アクリレート重合体、トリフルオロエチル（メタ）アクリレート重合体、ヘキサフルオロ−２−プロピル（メタ）アクリレート重合体等が挙げられる。これらのフッ素含有アクリル樹脂の中でも、耐久性に優れることから、ヘキサフルオロ−２−プロピル（メタ）アクリレート重合体が好ましい。
【００２４】
コア層の材料としてポリカーボネート樹脂を用いる場合、クラッド層の材料としては、例えば、フッ素含有オレフィン樹脂、アクリル樹脂等が挙げられる。
フッ素含有オレフィン樹脂、アクリル樹脂の具体例は、前述と同様で、好ましい範囲や好ましい理由も、前述と同様である。
【００２５】
コア層の屈折率とクラッド層の屈折率との屈折率差は、０．００１以上が好ましく、０．０１以上がより好ましい。コア層の屈折率とクラッド層の屈折率との屈折率差が０．００１以上であると、入射した光がコア層とクラッド層との界面を全反射しながら少ない損失で遠くまで伝播でき、クラッド層の表面に他の層を設けても漏光を抑制することができる。
【００２６】
クラッド層の厚さは、導光体の光閉じ込め効率、取り扱い性に優れることから、１μｍ〜８０μｍが好ましく、３μｍ〜５０μｍがより好ましい。
【００２７】
コア層の両面にクラッド層を設ける方法としては、例えば、多層溶融押出によりコア層とクラッド層とを一体成形して得る方法、コア層の両面にクラッド層をコーティング処理して得る方法等が挙げられる。
コーティング処理の方法としては、例えば、ダイコート法、グラビアコート法、スピンコート法、ディップコート法、バーコート法、スプレーコート法、印刷法等が挙げられる。
印刷処理の方法としては、例えば、スクリーン印刷法、インクジェット印刷法等が挙げられる。
【００２８】
（凹部）
図２は、本発明の導光体の凹部の一実施形態を示す模式図である。
図２（ａ）は、光出射面方向から見た凹部の正面図、図２（ｂ）は、光入射面の垂直方向から見た凹部の側面図、図２（ｃ）は、凹部の斜視図である。
凹部の幅Ｗは、光の進行方向と平行方向で、導光体表面における凹部の最大の長さとし、図２中の符号２１の長さをいう。
凹部の長さＬは、光の進行方向と垂直方向で、導光体表面における凹部の最大の長さとし、図２中の符号２２の長さをいう。
凹部の深さＤは、光の進行方向と垂直方向で、導光体表面から凹部の底部までの最大の長さとし、図２中の符号２３の長さをいう。
【００２９】
凹部の傾斜角の割合は、ＩＳＯ４２８７／１−１９８７に準拠し、凹部の幅Ｗ方向に沿って触針測定により凹部の傾斜角を少なくとも１００回測定し、得られた測定値から割合を算出するものとする。この触針測定では、凹部の断面形状、即ち、図２（ｂ）に示す凹部の形状を把握することができる。
【００３０】
本発明の導光体は、表面に複数の凹部を有するが、複数の凹部１００％中、８０％以上の凹部が後述する傾斜角の割合の範囲に含まれるものとする。また、複数の凹部１００％中、９０％以上の凹部が後述する傾斜角の割合の範囲に含まれることが好ましい。
凹部の量は、導光距離や導光体に求める発光形態等に応じて、適宜選択すればよい。
【００３１】
凹部の０°以上２０°未満の傾斜角の割合は、導光体の輝度、色度に優れることから、１０％〜５０％であり、１５％〜４５％が好ましく、２０％〜４０％であることがより好ましい。
【００３２】
凹部の４０°以上７０°未満の傾斜角の割合は、導光体の輝度、色度に優れることから、２０％〜６０％であり、２５％〜６０％、３０％〜５５％であることが好ましい。
【００３３】
凹部の２０°以上４０°未満の傾斜角の割合は、凹部の０°以上２０°未満の傾斜角の割合や凹部の４０°以上７０°未満の傾斜角の割合を前述の範囲にすることが容易であることから、１０％〜５０％であることが好ましく、１０％〜４５％であることがより好ましく、１５％〜４０％であることが更に好ましい。
【００３４】
凹部の７０°以上９０°未満の傾斜角の割合は、凹部の設計の自由度に優れることから、１５％以下であることが好ましく、１０％以下であることがより好ましく、５％以下であることが更に好ましい。
【００３５】
凹部の幅Ｗは、２０μｍ〜２００μｍが好ましく、３０μｍ〜１６０μｍがより好ましい。凹部の幅Ｗが２０μｍ以上であると、導光体の生産性に優れる。また、凹部の幅Ｗが２００μｍ以下であると、導光体の色度、外観に優れる。
【００３６】
凹部の長さＬは、２０μｍ以上が好ましく、２０μｍ〜２００００μｍがより好ましく、３０μｍ〜１００００μｍが更に好ましい。凹部の長さＬが２０μｍ以上であると、導光体の生産性に優れる。
【００３７】
凹部の深さＤは、１０μｍ〜１００μｍが好ましく、１５μｍ〜８０μｍがより好ましい。凹部の深さＤが１０μｍ以上であると、導光体の輝度、色度に優れる。また、凹部の深さＤが１００μｍ以下であると、導光体の生産性に優れる。
導光体としてコア層の両面にクラッド層を有する積層体を用いる場合、凹部の深さＤは、クラッド層を貫通しコア層に達する凹部の深さＤであることが好ましい。
【００３８】
凹部の断面形状は、凹部の設計の自由度に優れることから、変曲点が１箇所であることが好ましい。
凹部の断面形状は、図２（ｂ）に示す凹部の形状をいい、凹部の断面形状の変曲点は、凹部の断面曲線における曲率の符号が変化する点をいう。
【００３９】
（凹部の形成方法）
導光体に凹部を設ける方法としては、例えば、レーザー加工、プレス加工等が挙げられる。これらの導光体に凹部を設ける方法の中でも、凹部の傾斜角を前述の範囲にすることが容易であり、導光体の生産性に優れることから、レーザー加工が好ましい。
【００４０】
レーザー加工により凹部の傾斜角を前述の範囲にするためには、レーザー照射の条件を調整すればよい。
レーザー照射が強過ぎると凹部の断面形状がＶ字に近い形状となり、例えば、後述する比較例１のような断面形状となる。また、レーザー照射が弱過ぎると凹部の断面形状が平面に近い形状となり、例えば、後述する比較例２のような断面形状となる。凹部の傾斜角を前述の範囲にするためには、比較例１のような強過ぎるレーザー照射の条件と比較例２のような弱過ぎるレーザー照射の条件との間で、レーザー照射の条件を調整すればよい。
【００４１】
凹部の断面形状がＶ字に近い形状（比較例１のような断面形状）となると、凹部の表面と空気との界面で光が屈折し、導光体内部に戻る光が多くなるため、導光体の輝度に劣り、かつ、クラッド層に伝搬する光が多くなるため、導光体の色度に劣る。
凹部の断面形状が平面に近い形状（比較例２のような断面形状）となると、出射する光が少なくなるため、導光体の輝度に劣り、かつ、クラッド層に伝搬する光が多くなるため、導光体の色度に劣る。
【００４２】
レーザー照射の条件の調整方法として、例えば、レーザー光の焦点位置との距離を調整する方法が挙げられる。
導光体表面とレーザー光の焦点位置との距離は、０．３ｍｍ〜１．６ｍｍが好ましく、０．５ｍｍ〜１．４ｍｍが好ましい。導光体表面とレーザー光の焦点位置との距離が０．３ｍｍ以上であると、凹部の断面形状がＶ字に近い形状になることがなく、導光体の輝度、色度に優れる。また、導光体表面とレーザー光の焦点位置との距離が１．６ｍｍ以下であると、凹部の断面形状が平面に近い形状になることがなく、導光体の輝度、色度に優れる。
他のレーザー照射の条件の調整方法としては、例えば、レーザー光の強度の調整、繰返周波数の調整、走査速度の調整等が挙げられる。
【００４３】
本発明の導光体は、少なくとも１つの側端面が光入射面である。
光入射面は、１つの側端面であってもよく、１つの側端面と対向する側端面との２つの側端面であってもよく、導光体の用途に応じて適宜設定すればよい。
【００４４】
本発明の導光体は、光入射面と直交する面が光出射面となり得、凹部を有する面、凹部を有する面と対向する面又はその両面が光出射面なり得る。
光出射面は、１つの面であってもよく、２つの面であってもよく、導光体の用途に応じて適宜設定すればよい。
【００４５】
（光反射層）
導光体の表面に光反射層を設けてもよい。
単層導光体の場合、光反射層は、反射効率に優れることから、導光体と離間して設けることが好ましい。
コア層の両面にクラッド層を有する積層導光体の場合、光反射層は、生産性に優れることから、一方のクラッド層の表面に積層して設けることが好ましい。
【００４６】
光反射層は、光を散乱反射させることができる層であれば特に限定されず、使用目的等に応じて適宜選択することができる。
光反射層としては、例えば、ビニル系、ポリエステル系、アクリル系、ウレタン系、エポキシ系等の樹脂インクにより可視光を反射する樹脂をコーティング処理した樹脂層；ポリオレフィン樹脂、ポリエステル樹脂、アクリル樹脂等の樹脂板や樹脂フィルム；セルロース等の紙；アルミニウム、ニッケル、金、白金、クロム、鉄、銅、インジウム、スズ、銀、チタン、鉛、亜鉛等の金属板や金属薄膜等が挙げられる。これらの光反射層の中でも、反射率を容易に調整できることから、樹脂インクにより可視光を反射する樹脂をコーティング処理した樹脂層、樹脂板や樹脂フィルムが好ましく、樹脂板や樹脂フィルムがより好ましい。
【００４７】
光反射層は、発泡させていてもよく、顔料や拡散微粒子を含んでもよい。
顔料としては、例えば、酸化チタン、硫酸バリウム、炭酸カルシウム、炭酸マグネシウム等の白色顔料等が挙げられる。これらの顔料は、１種を単独で用いてもよく、２種以上を併用してもよい。これらの顔料の中でも、可視光の全領域に対して反射率が高いことから、白色顔料が好ましい。
拡散微粒子の材料としては、例えば、シリコーン樹脂、アクリル樹脂、スチレン樹脂等が挙げられる。これらの拡散材は、１種を単独で用いてもよく、２種以上を併用してもよい。
【００４８】
光反射層の厚さは、光反射層の反射率や導光体の用途に応じて適宜選択すればよいが、生産性、反射性能に優れることから、１０μｍ〜５００μｍが好ましく、５０μｍ〜２００μｍがより好ましい。
【００４９】
光反射層は、導光体の全面を覆ってもよく、導光体の一部の領域を覆ってもよい。
【００５０】
一方のクラッド層の表面に積層して光反射層を設ける方法としては、例えば、クラッド層の表面に光反射層をコーティング処理する方法、クラッド層の表面に粘着層をコーティング処理し光反射層をラミネーションする方法、クラッド層の表面に粘着層を有する光反射層をラミネーションする方法、クラッド層の表面に光反射層を載置する方法等が挙げられる。これらの一方のクラッド層の表面に積層して光反射層を設ける方法の中でも、導光体の輝度と均斉度のバランスに優れることから、クラッド層の表面に粘着層をコーティング処理し光反射層をラミネーションする方法、クラッド層の表面に粘着層を有する光反射層をラミネーションする方法、一方のクラッド層の表面に光反射層を載置する方法が好ましく、一方のクラッド層の表面に光反射層を載置する方法がより好ましい。
【００５１】
コーティング処理の方法としては、例えば、ダイコート法、グラビアコート法、スピンコート法、ディップコート法、バーコート法、スプレーコート法、印刷法等が挙げられる。
金属薄膜のコーティング処理の方法としては、例えば、真空蒸着法、スパッタリング法、イオンプレーティング法、メッキ法等が挙げられる。
印刷処理の方法としては、例えば、スクリーン印刷法、インクジェット印刷法等が挙げられる。
【００５２】
粘着層は、透明性の高い材料で、密着させる層に対する密着性に優れる材料であれば、使用目的等に応じて適宜選択することができる。
粘着層の材料としては、例えば、アクリル系粘着剤、天然ゴム系粘着剤、合成ゴム系粘着剤、シリコーン系粘着剤、ウレタン系粘着剤、エポキシ系粘着剤等が挙げられる。これらの粘着剤は、１種を用いてもよく、２種以上を併用してもよい。これらの粘着剤の中でも、密着性に優れることから、アクリル系粘着剤、天然ゴム系粘着剤、合成ゴム系粘着剤、シリコーン系粘着剤、ウレタン系粘着剤、エポキシ系粘着剤が好ましい。
【００５３】
粘着層の厚さは、生産性に優れることから、１μｍ〜５００μｍが好ましく、３μｍ〜１００μｍがより好ましい。
【００５４】
本発明の光源装置は、本発明の導光体及び光源を含む。
図３は、本発明の光源装置の一実施形態を示す模式図である。図３に示す光源装置５０は、導光体１０の側端面に光源５１を配置し、光出射面側に意匠層３２を、光出射面を対向する側に光反射層３１を積層した光源装置である。
【００５５】
光源としては、例えば、ＬＥＤ等の公知の点光源を複数配置した光源、公知の線状光源等が挙げられる。ＬＥＤ等の点光源を複数配置した光源を用いる場合、光の最大強度の方向を調整して配置されることが好ましい。
【００５６】
本発明の光源装置は、必要に応じて、光反射層、粘着層、意匠層、光拡散層等を設けてもよい。
【００５７】
本発明の光源装置は、例えば、携帯電話、ノートパソコン、液晶テレビ、ビデオカメラ等に用いられる液晶表示装置、携帯電話のバックライトキー、パソコンのバックライトキーボード、電気機器や車両の表示スイッチ等の表示装置、シーリングライト等の室内照明、照明看板等の照明装置等に好適に用いることができ、特に、照明装置に好適に用いることができる。
【実施例】
【００５８】
以下、実施例により本発明を具体的に説明するが、本発明はこれらの実施例に限定されるものではない。
【００５９】
（凹部の傾斜角の測定）
実施例・比較例で得られた導光体について、ＩＳＯ４２８７／１−１９８７に準拠し、触針式表面粗さ形状測定機（機種名「ＳＵＲＦＣＯＭ１４００−ＬＣＤ」、（株）東京精密性）を用い、触針として「Ｅ−ＤＴ−Ｓ０４Ａ」（１μｍＲ、６０°円錐、ダイヤモンド）を用い、凹部の幅Ｗ方向に沿って駆動速度０．３ｍｍ／秒、０．０７７μｍ／回の条件で凹部の傾斜角を測定し、凹部の断面形状と凹部の傾斜角の割合を得た。
【００６０】
（輝度・色度の測定）
実施例・比較例で得られた光源装置について、光源に電流（１８Ｖ、５００ｍＡ）を流し、分光光度計（機種名「ＳＲ−３ＡＲ」、（株）トプコンテクノハウス製）を用い、光出射面に対して法線方向の輝度・色度を測定した。
尚、光源装置と分光光度計との距離５００ｍｍ、視野角度を１°とし、凹部の中心の真上から１８点測定した。
【００６１】
［比較例１］
コア層の材料としてアクリル樹脂（商品名「アクリペットＭＦ００１」、三菱レイヨン（株）製、屈折率１．４９）、クラッド層の材料としてフッ化ビニリデンとテトラフルオロエチレンとの共重合体（商品名「ＶＰ−５０」、ダイキン工業（株）製、屈折率１．４０）を用い、多層溶融押出により、両面のクラッド層の厚さがそれぞれ５μｍ、全体の厚さが０．３ｍｍの積層導光体を得た。得られた積層導光体を幅１００ｍｍ、長さ２６０ｍｍの矩形に切断し、４つの側端面をダイヤモンドバイトにより鏡面に切削した。次いで、積層導光体の一方の面に、炭酸ガスレーザー加工装置（機種名「ＥＭＭＬＳ−００１」、ＬＴＳ社製）を用い、３インチフォーカスレンズにより焦点距離を１５．１ｍｍとし、積層導光体表面とレーザー光の焦点位置との距離が０ｍｍとなるようにレーザー光を照射し、凹部を形成し、導光体を得た。凹部は、長さＬを３ｍｍ、幅方向のピッチ１３ｍｍ、長さ方向のピッチ７ｍｍとし、千鳥状に均一に形成した。
得られた導光体の凹部を有する面と対向する面に、光反射層（商品名「Ｅ６０Ｌ」、東レ（株）製、ポリエチレンテレフタレートフィルム、厚さ１８８μｍ）を載置した。次いで、導光体の光入射面となる１つの側端面の幅方向に、１０ｍｍピッチで１２個のＬＥＤ（商品名「ＮＳＳＷ１５７Ｔ」、日亜化学工業（株）製）を配置し、導光体の長さ方向に光が進行する光源装置１を得た。
また、得られた導光体の凹部を有する面に、光反射層（商品名「Ｅ６０Ｌ」、東レ（株）製、ポリエチレンテレフタレートフィルム、厚さ１８８μｍ）を載置した。次いで、導光体の光入射面となる１つの側端面の幅方向に、１０ｍｍピッチで１２個のＬＥＤ（商品名「ＮＳＳＷ１５７Ｔ」、日亜化学工業（株）製）を配置し、導光体の長さ方向に光が進行する光源装置２を得た。
得られた導光体、光源装置１、光源装置２の評価結果を、表１〜表２、図４、図８〜図１１に示す。
【００６２】
［実施例１］
フォーカスレンズと積層導光体との距離を離し、積層導光体表面とレーザー光の焦点位置との距離が０．７ｍｍとなるようにレーザー光を照射した以外は、比較例１と同様に操作を行い、導光体及び光源装置を得た。
得られた導光体、光源装置の評価結果を、表１〜表２、図５、図８〜図１１に示す。
【００６３】
［実施例２］
フォーカスレンズと積層導光体との距離を離し、積層導光体表面とレーザー光の焦点位置との距離が１．０ｍｍとなるようにレーザー光を照射した以外は、比較例１と同様に操作を行い、導光体及び光源装置を得た。
得られた導光体、光源装置の評価結果を、表１〜表２、図６、図８〜図１１に示す。
【００６４】
［比較例１］
フォーカスレンズと積層導光体との距離を離し、積層導光体表面とレーザー光の焦点位置との距離が１．９ｍｍとなるようにレーザー光を照射した以外は、比較例１と同様に操作を行い、導光体及び光源装置を得た。
得られた導光体、光源装置の評価結果を、表１〜表２、図７、図８〜図１１に示す。
【００６５】
【表１】
2017123218.tif 000003
【００６６】
【表２】
2017123218.tif 000004
【００６７】
実施例１〜２で得られた光源装置は、比較例１〜２で得られた光源装置と比較し、輝度、色度に優れた。
【符号の説明】
【００６８】
１０  導光体
１１  コア層
１２  クラッド層
１３  光反射層
２０  凹部
２１  凹部の幅Ｗ
２２  凹部の長さＬ
２３  凹部の深さＤ
３１  光反射層
３２  意匠層
５０  光源装置
５１  光源
６０  光入射面
７０  光出射面
【図１】
2017123218.tif 000005
【図２】
2017123218.tif 000006
【図３】
2017123218.tif 000007
【図４】
2017123218.tif 000008
【図５】
2017123218.tif 000009
【図６】
2017123218.tif 000010
【図７】
2017123218.tif 000011
【図８】
2017123218.tif 000012
【図９】
2017123218.tif 000013
【図１０】
2017123218.tif 000014
【図１１】
2017123218.tif 000015